(57)【要約】      （修正有）【課題】セパレータ表面のガス流路溝部領域と囲繞部領域との密度バランスを均一にし、また、離型性を改善し、金型からの製品取り出し時に変形・反り・クラックの発生を抑えて高品質かつ生産性の高いセパレータを得る。【解決手段】成形金型１０は、粉体状材料を用いて、少なくとも片面に流路溝部および囲繞部を有する燃料電池セパレータを圧縮成形する。前記片面が対向する下金型２１を、流路溝部に対応するインナー金型２２と、囲繞部に対応するアウター金型２５とに分割して構成する。インナー金型２２および／またはアウター金型２５を進退させる作動部材２４，２７を備える。少なくとも上金型４１の前記片面とは反対面が対向する表面４２，４５にダイヤモンドライクカーボン膜４２ａ，４５ａを成膜した。【選択図】図３
2007042392.tif 000002
【特許請求の範囲】
【請求項１】
粉体状材料を用いて、少なくとも片面に流路溝部および囲繞部を有する燃料電池セパレータを圧縮成形する金型であって、
前記片面が対向する下金型を、前記流路溝部に対応するインナー金型と、前記囲繞部に対応するアウター金型とに分割して構成し、
前記インナー金型および／または前記アウター金型を進退させる作動部材を備え、
少なくとも上金型の前記片面とは反対面が対向する表面にダイヤモンドライクカーボン膜を成膜したことを特徴とする燃料電池セパレータの成形金型。
【請求項２】
粉体状材料を用いて、表裏各面に流路溝部および囲繞部を有する燃料電池セパレータを圧縮成形する金型であって、
いずれか一方がラム圧力で作動される上金型および下金型と、前記上下両金型間に形成されるキャビティの外周を担う枠体とを備え、
前記上金型および下金型を、前記流路溝部に対応する上インナー金型および下インナー金型と、前記囲繞部に対応する上アウター金型および下アウター金型とに分割して構成し、
前記上インナー金型に対して前記上アウター金型を進退させる作動部材と、前記下インナー金型および前記下アウター金型を相互に進退させる作動部材とを備え、
少なくとも前記上インナー金型および前記上アウター金型のキャビティ表面にダイヤモンドライクカーボン膜を成膜したことを特徴とする燃料電池セパレータの成形金型。
【請求項３】
前記上インナー金型および前記上アウター金型のキャビティ表面に加えて、前記下インナー金型および前記下アウター金型のキャビティ表面、並びに前記枠体のキャビティ表面にダイヤモンドライクカーボン膜を成膜したことを特徴とする請求項２記載の燃料電池セパレータの成形金型。
【請求項４】
前記下インナー金型を進退させる前記作動部材による、前記下アウター金型に対して前記下インナー金型を突出させる作動力は、前記ラム圧力による圧縮工程終了時に前記下インナー金型の突出が実質的に解消される大きさに設定されることを特徴とする請求項２または請求項３記載の燃料電池セパレータの成形金型。
【請求項５】
前記上アウター金型を進退させる作動部材による、前記上インナー金型に対して前記上アウター金型を突出させるストローク、および、前記下アウター金型を進退させる作動部材による、前記下インナー金型に対して前記下アウター金型を突出させるストロークは、表裏各面の前記流路溝部の深さと実質的に同寸法以上に設定されることを特徴とする請求項２〜４のいずれか１項に記載の燃料電池セパレータの成形金型。
【発明の詳細な説明】
【技術分野】
【０００１】
この発明は、燃料電池セパレータの成形金型に係り、さらに詳しくは、流動性に乏しい炭素質系粉末を主成分とする材料を用いて圧縮成形により燃料電池セパレータを得る成形金型に関するものである。
【背景技術】
【０００２】
燃料電池による発電システムは、近年のエネルギー消費量増加に伴う二酸化炭素排出量の増加や、石油をはじめとする化石資源の枯渇問題を解決するべく、クリーンかつ高効率の新しい技術として広く実用化検討が推進されている。
【０００３】
特に、電解質にイオン交換膜を用いた固体高分子型燃料電池（ＰＥＦＣ：Polymer Electrolyte Fuel Cell）システムは、作動温度が８０℃以下と比較的低温であることから、容易に運転・停止が可能である。また、エネルギー効率が高いことから、家庭用コージェネレーション、自動車、携帯機器等への導入が期待されている。
【０００４】
固体高分子型燃料電池に用いられる基本セルは、イオン交換膜からなる電解質膜がアノード（燃料極）とカソード（空気極）で挟まれて膜／電極接合体（ＭＥＡ：Membrane Electrode Assembly）を構成し、このＭＥＡを両側から２枚のセパレータで挟み込む構成である。
【０００５】
セパレータ表面には、ＭＥＡのアノード（燃料極）に水素等の燃料ガスを、またカソード（空気極）に酸素・空気等の酸化ガスを供給するための流路溝がそれぞれ形成される。また、冷媒を流すための冷媒流路も形成される場合がある。さらに、セパレータは、燃料ガスと酸化ガスを分離するための遮蔽板としての機能をもつ。
【０００６】
そして、燃料電池システムに必要な電気出力に応じて、このような基本セルが数十〜数百枚直列に積層されてスタックとして構成される。
【０００７】
以上のような機能をもつセパレータに必要な代表的特性としては、アメリカ・エネルギー省（ＤＯＥ：Department of Energy）の目標値を基準にした場合、電気抵抗値が２０ｍΩ・ｃｍ以下であること、ガス透過性が２×１０−６ｃｃ／ｃｍ２・ｓｅｃ以下であること、薄肉、軽量であること、そして、市場への普及には製造コストの大幅な低減が必要不可欠である。
【０００８】
このような諸性質・コストを兼ね備えたセパレータは、当初、炭素質系材料に熱硬化型樹脂性バインダを混合・成形し、加熱硬化後に非酸化性雰囲気中にて１０００℃以上の高温で長時間処理により焼成炭化されていた。
【０００９】
この方法で得られる成形品は板状であるため、ガス流路溝、ガス導入孔、スタック用孔等の切削加工を必要とし、非常にコスト高になるという問題があった。
【００１０】
これに対し、導電性に優れた黒鉛粉末材料に樹脂系バインダを混合し、あらかじめ流路溝形状・孔形状を形成可能な金型で圧縮成形する方法は、セパレータに必要な諸特性を満足し、かつ切削加工が不要であることから、低コストが実現可能な製造方法として注目されている。
【特許文献１】特開２００４−２３５１３７号公報
【特許文献２】特開２００４−２２２０７号公報
【特許文献３】特開２００４−２３５０６９号公報
【発明の開示】
【発明が解決しようとする課題】
【００１１】
しかしながら、高い導電性を得るためには黒鉛配合率を７５ｗｔ％以上とする必要があるため、著しく材料の流動性が低下する。その結果、セパレータに必要な諸形状に形成する圧縮成形の場合、以下のような課題がある。
【００１２】
セパレータは表面に、ガス流路溝部とその周囲の囲繞部とを有しているが、ガス流路溝部と囲繞部の密度が均一でない。すなわち、ガス流路溝部は材料の圧縮比が高く、囲繞部は材料の圧縮比が低い。そのため、囲繞部はガス流路溝部に比べて黒鉛の密度が低いので、導電性が低下するとともにガス透過性も大きくなる。
【００１３】
図１に一般的なセパレータの一例を示し、図２にその断面図を示す。なお、図１、図２は、この発明による燃料電池セパレータの一実施形態を示すものであるが、セパレータの形状としては一般的なものであるので、図示の形状を用いてここでは一般的なセパレータについて説明する。
【００１４】
セパレータに要求される高い導電性を向上させるには、１００％黒鉛の密度２．１ｇ／ｃｍ３にできるだけ近づけることが重要である。仮に黒鉛８０ｗｔ％、フェノール樹脂２０ｗｔ％の配合率である粉末材料の嵩密度を０．６５ｇ／ｃｍ３、製品目標密度を１．９５ｇ／ｃｍ３とすると、圧縮成形時の圧縮比は３となる。金型に充填するべき粉末材料は、製品厚２ｍｍであれば、圧縮比は３であるから６ｍｍとなる。
【００１５】
このとき、図２０に一例を示すように囲繞部領域を圧縮比３に設定した場合、ガス流路溝部を形成する領域は、充填時の断面積８６．４ｍｍ２から前記の圧縮比３によるプレスストローク４ｍｍ圧縮したときの断面積は２２．２ｍｍ２となり、断面積を基準としたときのガス流路溝部の圧縮比は３．９となり、囲繞部領域に対して３０％過剰な圧縮比となる。この現象はガス流路溝部の断面積が大きいほど、また製品厚さが薄くなるほど顕著になる。
【００１６】
前記の製品断面形状に起因する圧縮比の差は、粉末材料の流動性の悪さにより圧縮方向に対して横方向への材料流動がほとんどないことが根本的な原因である。
【００１７】
一方、圧縮成形による製品形状形成後の離型においても、以下のような課題がある。
【００１８】
成形金型のキャビティ表面には、セパレータの表面に流路溝を形成するための細かい凹凸が多数あるため、成形後の製品の離型性が悪く、製品を取り出す際に変形、割れ等の不良が発生しやすい。
【００１９】
仮に製品の一部が金型の凹凸部に食い付くと、その製品が不良になるだけでなく、金型の清掃にも時間がかかり、成形サイクルが長くなって生産性が低下してしまう。
【００２０】
このような事態を回避するため、金型の抜き勾配を大きくしたり、イジェクトピンを追加したり、離型剤を塗布するなどの方策を講ずることも考えられるが、その場合は、製品の形状を変更する必要があるうえ、コストが上昇する等の問題がある。
【００２１】
また、黒鉛の密度を上げるために、プレス圧力はおよそ３．０ｋＮ以上で成形される。そのため金型内の成形品には高い圧縮応力が残留しており、金型から離型した後は応力が開放されるために膨張する。この現象はスプリングバックと呼ばれるもので、製品の反り・変形の発生、ガス流路溝部の離型抵抗の増加によるクラック・欠けなどの不良を発生させる。特に製品形状が薄肉でガス流路溝が深い場合は顕著となる。
【００２２】
このように、セパレータに要求される高い導電性を維持しながら、製品形状の薄肉化・ガス流路溝の狭ピッチ、さらには溝深さの増加などにより、ますます難成形性となる傾向にあるのが現状であり、更なる圧縮成形による製造技術の構築が望まれている。
【００２３】
この発明は、上記課題を解決するために為されたものであり、黒鉛含有率が高く、流動性に乏しい粉末材料を用いた圧縮成形によりセパレータを製造するにあたり、セパレータ表面のガス流路溝部領域と囲繞部領域との密度バランスを均一にすることができ、また、離型性を改善し、金型からの製品取り出し時に変形・反り・クラックの発生を抑えて高品質かつ生産性の高いセパレータを得ることのできる燃料電池セパレータの成形金型を提供することを目的とする。
【課題を解決するための手段】
【００２４】
この発明の請求項１に係る燃料電池セパレータの成形金型は、粉体状材料を用いて、少なくとも片面に流路溝部および囲繞部を有する燃料電池セパレータを圧縮成形する金型であって、前記片面が対向する下金型を、前記流路溝部に対応するインナー金型と、前記囲繞部に対応するアウター金型とに分割して構成し、前記インナー金型および／または前記アウター金型を進退させる作動部材を備え、少なくとも上金型の前記片面とは反対面が対向する表面にダイヤモンドライクカーボン膜を成膜したことを特徴とするものである。
【００２５】
この発明の請求項２に係る燃料電池セパレータの成形金型は、粉体状材料を用いて、表裏各面に流路溝部および囲繞部を有する燃料電池セパレータを圧縮成形する金型であって、いずれか一方がラム圧力で作動される上金型および下金型と、前記上下両金型間に形成されるキャビティの外周を担う枠体とを備え、前記上金型および下金型を、前記流路溝部に対応する上インナー金型および下インナー金型と、前記囲繞部に対応する上アウター金型および下アウター金型とに分割して構成し、前記上インナー金型に対して前記上アウター金型を進退させる作動部材と、前記下インナー金型および前記下アウター金型を相互に進退させる作動部材とを備え、少なくとも前記上インナー金型および前記上アウター金型のキャビティ表面にダイヤモンドライクカーボン膜を成膜したことを特徴とするものである。
【００２６】
この発明の請求項３に係る燃料電池セパレータの成形金型は、請求項２記載の燃料電池セパレータの成形金型において、前記上インナー金型および前記上アウター金型のキャビティ表面に加えて、前記下インナー金型および前記下アウター金型のキャビティ表面、並びに前記枠体のキャビティ表面にダイヤモンドライクカーボン膜を成膜したことを特徴とするものである。
【００２７】
この発明の請求項４に係る燃料電池セパレータの成形金型は、請求項２または請求項３記載の燃料電池セパレータの成形金型において、前記下インナー金型を進退させる前記作動部材による、前記下アウター金型に対して前記下インナー金型を突出させる作動力は、前記ラム圧力による圧縮工程終了時に前記下インナー金型の突出が実質的に解消される大きさに設定されることを特徴とするものである。
【００２８】
この発明の請求項５に係る燃料電池セパレータの成形金型は、請求項２〜４のいずれか１項に記載の燃料電池セパレータの成形金型において、前記上アウター金型を進退させる作動部材による、前記上インナー金型に対して前記上アウター金型を突出させるストローク、および、前記下アウター金型を進退させる作動部材による、前記下インナー金型に対して前記下アウター金型を突出させるストロークは、表裏各面の前記流路溝部の深さと実質的に同寸法以上に設定されることを特徴とするものである。
【発明の効果】
【００２９】
この発明は以上のように、粉体状材料を用いて、少なくとも片面に流路溝部および囲繞部を有する燃料電池セパレータを圧縮成形する金型であって、前記片面が対向する下金型を、前記流路溝部に対応するインナー金型と、前記囲繞部に対応するアウター金型とに分割して構成し、前記インナー金型および／または前記アウター金型を進退させる作動部材を備え、少なくとも上金型の前記片面とは反対面が対向する表面にダイヤモンドライクカーボン膜を成膜した構成としたので、下金型と上金型との間に形成されるキャビティに粉体状材料を充填するとき、前記流路溝部の圧縮比と前記囲繞部の圧縮比とが均一になるように、前記アウター金型に対して前記インナー金型を所定高さ上方に位置決めすることができ、これにより、セパレータ表面のガス流路溝部領域と囲繞部領域との密度バランスを均一にすることができ、また、金型からの製品取り出しにおいても、少なくとも上金型のキャビティ側表面にダイヤモンドライクカーボン膜を成膜してあるから、離型性に優れ、変形・反り・クラックの発生を抑えて高品質かつ生産性の高い燃料電池セパレータを製造することができる。
【発明を実施するための最良の形態】
【００３０】
この発明の実施の形態を、図面を参照して説明する。
【００３１】
図１は、この発明による成形金型を用いて製造された燃料電池セパレータの一実施形態を示す（ａ）正面図および（ｂ）背面図、図２は、図１のII−II線に沿ってとられた（ａ）断面図および（ｂ）Ａ部の拡大図である。
【００３２】
この燃料電池セパレータ１は、固体高分子型燃料電池システムに適用されるセパレータであり、両面（または片面）には、流路溝部２および、流路溝部２の周囲を囲む囲繞部４を有している。
【００３３】
セパレータ１の寸法は、燃料電池システムの発電能力により異なるが、外形が５０〜４００ｍｍ、例えば縦１５０ｍｍ×横１００ｍｍで、厚さが０．５〜５ｍｍ、例えば２．０ｍｍ（または２．５ｍｍ）の平板形状である。
【００３４】
セパレータ１の流路溝部２には、燃料ガス、酸化ガスまたは冷却水の流路となる溝（流路溝）３が形成されている。流路溝３の深さは、一般にセパレータ１の板厚の約１／２以下であり、例えば０．５ｍｍである。流路溝３の溝幅は０．５〜５ｍｍ、例えば１ｍｍである。隣り合う流路溝３どうしのピッチは、例えば２ｍｍである。そして、流路溝３は、セパレータ１表面の囲繞部４に囲まれた所定領域内に細密な配置で形成されて、流路溝部２を構成している。
【００３５】
このような流路溝３は、セパレータ１の囲繞部４に形成されたマニホルド５に連結していて、マニホルド５を通して、燃料ガス、酸化ガスまたは冷却水が流路溝３に導入・排出されるようになっている。なお、図１では、流路溝３およびマニホルド５を２系統だけ図示し、第３の流路溝および第３のマニホルドは図示を省略してある。
【００３６】
この発明による燃料電池セパレータ１に用いられる成形材料は、炭素質粉末を主成分とし、樹脂系材料をバインダとして混合したものである。
【００３７】
セパレータ１は高い導電性を必要とするため、炭素質材料としては、高い結晶性の黒鉛構造を有することが望ましく、人造黒鉛、天然黒鉛、膨潤黒鉛などが適しており、またこれらを適正な割合で混合してもよい。黒鉛粉末の平均粒子径は、導電性、材料流動性の面からΦ５〜１００μｍが用いられ、さらに好ましくはΦ１０〜６０μｍである。黒鉛粉末中の灰分は、セパレータ１に隣接する触媒の電気化学的反応を阻害し、耐久性を低下させるため、０．５％以下が好ましい。
【００３８】
一方、炭素質粉末のバインダとして用いる樹脂系材料は、熱可塑性または熱硬化性のいずれでも構わない。好ましくは、機械的強度、耐久性の面から、３次元分子構造を形成する熱硬化性樹脂が用いられる。熱硬化性樹脂は、例えばフェノール系、エポキシ系、ジアリルフタレート系、不飽和ポリエステル系等が使用できるが、生産性・耐久性の面からフェノール系樹脂が好ましい。
【００３９】
上記の黒鉛粉末と樹脂系バインダとの配合割合は、高い導電性と高い非ガス透過性および機械的強度のバランスから、黒鉛７５〜９５ｗｔ％、樹脂系バインダ２５〜５ｗｔ％、さらに好ましくは、黒鉛８２〜９３ｗｔ％、樹脂系バインダ１８〜７ｗｔ％の配合割合の成形材料が用いられる。
【００４０】
以上の混合材料を用いて、以下に説明する成形金型および製造プロセスにより、この発明による燃料電池セパレータ１を製造することができる。
【００４１】
図３は、この発明による燃料電池セパレータの成形金型の一実施形態を示す縦断面図であり、説明のため、実際の型開き状態よりも大きく開いて図示してある。また、囲繞部４に形成されるマニホルド５およびセパレータ１のスタック用貫通孔を形成する金型であるコアは省略してある。
【００４２】
この成形金型１０は、固定側ブロック２０に設けられる下金型（下パンチ）２１と、移動側ブロック４０に設けられる上金型（上パンチ）４１と、上下両金型４１，２１間に形成されるキャビティ５０の外周を担う金型である枠体（ダイ）３０とを備えている。枠体（ダイ）３０も固定側ブロック２０に設けられ、また、上金型（上パンチ）４１は移動側ブロック４０とともに、ラム圧力で作動されるようになっている。
【００４３】
下金型（下パンチ）２１は、セパレータ１下面の流路溝部２領域の形状を形成する金型である下インナー金型（下インナーパンチ）２２と、セパレータ１下面の囲繞部４領域の形状を形成する金型である下アウター金型（下アウターパンチ）２５とに分割して構成してある。
【００４４】
また、下パンチ２１は、下アウターパンチ２５に対して下インナーパンチ２２を、ストッパブロック２３に当接するまで突出可能に進退させる作動部材（アクチュエータ）２４と、下インナーパンチ２２に対して下アウターパンチ２５を、ストッパブロック２６に当接するまで突出可能に進退させる作動部材（アクチュエータ）２７とを備えている。
【００４５】
そして、アクチュエータ２４による、下アウターパンチ２５に対して下インナーパンチ２２を突出させる作動力は、ラム圧力による圧縮工程終了時に下インナーパンチ２２の突出が実質的に解消される程度の大きさに設定されるものである。
【００４６】
さらに、下パンチ２１は、型開き時に下インナーパンチ２２に対して下アウターパンチ２５を突出させる際、セパレータ１下面の流路溝部２が容易に離型するように、下インナーパンチ２２と下アウターパンチ２５との分割面から圧縮空気を噴出させる下パンチエアブロー用ライン２８を備えている。
【００４７】
上金型（上パンチ）４１は、セパレータ１上面の流路溝部２領域の形状を形成する金型である上インナー金型（上インナーパンチ）４２と、セパレータ１上面の囲繞部４領域の形状を形成する金型である上アウター金型（上アウターパンチ）４５とに分割して構成してある。
【００４８】
また、上パンチ４１は、上インナーパンチ４２に対して上アウターパンチ４５を、ストッパブロック４６に当接するまで突出可能に進退させる作動部材（アクチュエータ）４７を備えている。
【００４９】
そして、アクチュエータ４７による、上インナーパンチ４２に対して上アウターパンチ４５を突出させるストローク、および、アクチュエータ２７による、下インナーパンチ２２に対して下アウターパンチ２５を突出させるストロークは、セパレータ１表裏各面の流路溝部２の深さと実質的に同寸法以上に設定されるものである。
【００５０】
さらに、上パンチ４１は、型開き時に上インナーパンチ４２に対して上アウターパンチ４５を突出させる際、セパレータ１上面の流路溝部２が容易に離型するように、上インナーパンチ４２と上アウターパンチ４５との分割面から圧縮空気を噴出させる上パンチエアブロー用ライン４８を備えている。
【００５１】
枠体（ダイ）３０は、その上面が下パンチ２１の上面より低くなる位置から、ストッパブロック３１に当接するまで突出可能に進退させる作動部材（アクチュエータ）３２を備えている。
【００５２】
上記のような構造の成形金型１０は、さらに、燃料電池セパレータ１の成形後の優れた離型性を確保するため、セパレータ１と接するキャビティ５０側、すなわち、下インナーパンチ２２および下アウターパンチ２５のキャビティ側表面、ダイ３０のキャビティ側表面、上インナーパンチ４２および上アウターパンチ４５のキャビティ側表面に、ダイヤモンドライクカーボン（ＤＬＣ：Diamond-Like Carbon）処理を施してＤＬＣ膜（ダイヤモンドライクカーボン膜）を成膜してある。
【００５３】
図４、図５に、ＤＬＣ成膜方法の一例としてのイオン化蒸着法を用いて、上インナーパンチ４２および上アウターパンチ４５のキャビティ側表面にＤＬＣ膜を成膜する方法を示す。
【００５４】
図４に示すイオン化蒸着法は、原料の炭化水素ガスとして気化したベンゼン（Ｃ６Ｈ６）を用い、プラズマ源として熱フィラメントとアノードとリフレクタの３極構造からなる直流放電イオン源を利用するＰＶＤ法である。
【００５５】
そのため、このＤＬＣ成膜装置６０は、フィラメント６１およびフィラメント電源６２、アノード６３およびアノード電源６４、リフレクタ６５およびリフレクタ電源６６、対象物としての上インナーパンチ４２（図４）または上アウターパンチ４５（図５）用のバイアス電源６８を備えている。
【００５６】
このＤＬＣ成膜装置６０を使用して、高真空中のアーク放電プラズマで炭化水素ガスを分解し、プラズマ中のイオンや励起分子を電気的に加速し、上インナーパンチ４２のキャビティ側表面（図４）へ衝突させることにより、上インナーパンチ４２のキャビティ側表面にＤＬＣ膜４２ａを成膜することができる。
【００５７】
また、同様にして、上アウターパンチ４５のキャビティ側表面（図５）にＤＬＣ膜４５ａを成膜することができる。
【００５８】
さらに、同様にして、下インナーパンチ２２のキャビティ側表面にＤＬＣ膜２２ａを成膜し、下アウターパンチ２５のキャビティ側表面にＤＬＣ膜２５ａを成膜し、ダイ３０のキャビティ側表面にＤＬＣ膜３０ａを成膜することができる（図３参照）。
【００５９】
これらのＤＬＣ膜２２ａ，２５ａ，３０ａ，４２ａ，４５ａは、緻密なアモルファス構造のため、表面は非常に滑らかであり、耐摩耗性、低摩擦係数、離型性に優れるなどの特徴がある。膜厚は１〜１．５μｍ、硬度はＨＶ３０００〜４０００である。
【００６０】
この成形金型１０は、図示しないプレス装置の機能および金型を保持するためのダイセット機能により、ダイ３０および、下インナーパンチ２２、下アウターパンチ２５、上インナーパンチ４２、上アウターパンチ４５の各金型が圧縮成形方向に作動可能に保持される。そして、図３に矢印Ｐで示すように、セパレータ１の最大面積を有する平面部に対して垂直方向からの単軸成形により圧縮成形されるものである。
【００６１】
なお、図３に示す金型構成は一例であり、セパレータ１の形状により、任意の金型分割位置、任意の金型構成数で対応することができる。
【００６２】
この発明による成形金型１０は、上記のように、セパレータ１の流路溝部２領域と囲繞部４領域とにパンチが分割された構造を有しているため、以下のような製造プロセスが可能である。
【００６３】
粉末材料を用いた圧縮成形においては、圧縮成形品の目標密度と材料の嵩密度との比率を圧縮比として、キャビティ５０への材料充填量を決定する。特に、流動性の悪い材料の場合は、成形品の部分的な圧縮比のバラツキはそのまま密度のバラツキとなり、大きな品質の低下となる。粉末材料の圧縮プレス成形法における充填方法は、ダイ上面を基準として余剰に投入した材料を排除し、充填量のバラツキを抑えるのが一般的である。
【００６４】
図６は、成形金型１０のキャビティ５０に粉末材料を充填した状態を示す要部の縦断面図である。
【００６５】
図７は、圧縮成形品であるセパレータ１の縦断面図を示す。なお、図６と図７の断面位置は同一位置である。
【００６６】
この発明による成形金型１０を用いた製造プロセスにおいて、目標密度と粉末材料の嵩密度との比率つまり圧縮比を３と仮定したとき、セパレータ１の囲繞部４領域の断面積Ｓｏｕｔは、製品厚さがＴｍｍであるから、ダイ３０を下パンチ２１上面から３×Ｔｍｍ上昇させることにより３×Ｓｏｕｔの断面積をもつ空間を設ければ、適性な材料が充填される。
【００６７】
このとき下アウターパンチ２５上面は平坦であるため、理想的な材料の充填が可能である。
【００６８】
これに対し、セパレータ１の流路溝部２領域の断面積Ｓｉｎは、ダイ３０を３×Ｔｍｍ上昇させると、流路溝３を形成するための金型凸部の断面積の形成に相当する材料が余剰となり、流路溝部２領域に充填される材料は３×Ｓｉｎを超えてしまう。
【００６９】
そこで、この発明による成形金型１０を用いた製造プロセスでは、その余剰な材料充填を防止するため、流路溝３を形成する下インナーパンチ２２を所定のｈ寸法分だけ上昇させ、つまり材料が充填される空間をｈ寸法分減少させることで、３×Ｓｉｎの断面積に調整することが可能である。
【００７０】
しかも、このｈ寸法は任意に調整可能であるから、囲繞部４であるＳｏｕｔ部の密度に対して、流路溝部２であるＳｉｎ部の密度を相対的にコントロール可能である。双方の密度を均一にすることができるし、もし必要であるなら、流路溝部２の密度を囲繞部４の密度に対して増減することもできる。
【００７１】
図８〜図１１は、この発明による成形金型１０を用いた燃料電池セパレータの製造プロセスにおいて圧縮成形の過程を示し、図８は充填調整前の状態、図９は充填調整後の圧縮直前の状態、図１０は圧縮工程中間の状態、図１１は圧縮完了の状態を示す縦断面図である。
【００７２】
セパレータ１全体の密度バラツキを低減するには、圧縮工程中に、材料充填量の少ない流路溝部２領域の圧縮速度と、囲繞部４領域の圧縮速度とを均等に、つまり圧縮開始から圧縮完了までの工程をほぼ同時に終了させることで、双方の領域２，４の品質バラツキをなくすことができる。
【００７３】
具体的には、下インナーパンチ２２は空圧、油圧、バネ、電動モータ等のアクチュエータ２４の駆動力によって、上パンチ４１側の圧縮力よりも小さな保持力でフロートされて、上パンチ４１側の圧縮力に応じて下降できる状態、または上パンチ４１側よりやや遅い速度で下降させることが好ましい。その結果、充填量が少ない領域つまり圧縮ストロークが短い領域でも、圧縮速度を遅らせることができる。
【００７４】
図１０は圧縮比２、粉末材料が圧縮されている中間の状態を示す。下インナーパンチ２２は下降しているものの圧縮完了位置には達しておらず、目標密度に到達していない中間の状態である。
【００７５】
図１１は圧縮完了状態を示す。下インナーパンチ２２はアクチュエータ２４による保持上昇力よりも大きなプレス圧縮力によって下降限の位置にあり、下アウターパンチ２５と面一状態または所定の位置にてセパレータ１が成形される。
【００７６】
図１２〜図１５は、この発明による成形金型１０を用いた燃料電池セパレータの製造プロセスにおいて成形後の製品取り出しの過程を示し、図１２は取り出し直前の状態、図１３は流路溝部を抜き出す状態、図１４はダイが下降した状態、図１５は型開き完了の状態を示す縦断面図である。
【００７７】
図１２は、セパレータ取り出し直前の状態である。このとき、下アウターパンチ２５および上アウターパンチ４５には、空圧、油圧、バネ、電動モータ等のアクチュエータ２７，４７の駆動力により、セパレータ１を突き出す方向に力を与えておく。
【００７８】
この突き出す力は、プレス装置の上部ラム（図示省略）がセパレータ１を押す力よりも低いことが条件になる。上インナーパンチ４２で形成される流路溝３の深さをｄ１とすると、上アウターパンチ４５のストロークはｄ１と同寸法以上に設定する。同様に、下インナーパンチ２２で形成される流路溝３の深さをｄ２とすると、下アウターパンチ２５のストロークもｄ２と同寸法以上に設定する。
【００７９】
図１３は、形状的にみて囲繞部４に比べて離型性の劣る流路溝部２の金型がセパレータ１から抜き出された状態を示す。上アウターパンチ４５、下アウターパンチ２５がセパレータ１に向かって突き出す力が働いている状態で上部ラムが上昇すると、上インナーパンチ４２は上アウターパンチ４５を支持点として、同様に下インナーパンチ２２は下アウターパンチ２５を支持点として、セパレータ１から離型する力が働く。上部ラムがセパレータ１両端面の流路溝３段差の合計（ｄ１＋ｄ２）を上昇したとき、セパレータ１両端面の流路溝３は金型から離型される。
【００８０】
このとき、上インナーパンチ４２のキャビティ側表面には、離型性に優れたＤＬＣ膜４２ａが成膜されているため、形状的に離型しにくいにも拘わらず、セパレータ１上面の流路溝部２と上インナーパンチ４２とのスムーズな離型が可能である。
【００８１】
同様に、下インナーパンチ２２のキャビティ側表面には、離型性に優れたＤＬＣ膜２２ａが成膜されているため、形状的に離型しにくいにも拘わらず、セパレータ１下面の流路溝部２と下インナーパンチ２２とのスムーズな離型が可能である。
【００８２】
これに加えて、この過程の開始時すなわち離型開始直後には、密閉された状態でセパレータ１の流路溝部２を離型するため、セパレータ１と金型表面および金型分割ラインからの外気導入はほとんど期待できず、減圧状態となる。そこで各インナーパンチ２２，４２と各アウターパンチ２５，４５の分割面から圧縮エアーを噴出すことにより、スムーズな離型が可能である。
【００８３】
図１４は、セパレータ１の外周形状を形成するダイ３０が下降した状態を示す。圧縮成形によって形成された直後のセパレータ１の内部には大きな圧縮応力が発生している。ダイ３０を下降させる際、ダイ３０のキャビティ側表面には、離型性に優れたＤＬＣ膜３０ａが成膜されているため、セパレータ１周面とダイ３０との接触面に内部応力が作用するにも拘わらず、スムーズな離型が可能である。
【００８４】
そして、セパレータ１取り出しの際、金型が離れると同時に内部応力が開放され、スプリングバックが発生し、セパレータ１は膨張する。スプリングバック量は、材料・成形温度・圧縮力等により異なるが約０．２〜０．８％発生し、縦１５０ｍｍ×横１００ｍｍのセパレータでは１ｍｍ以上の膨張量になる。
【００８５】
図１４に示すように、上アウターパンチ４５と下アウターパンチ２５とでセパレータ１を押さえた状態でダイ３０を抜き出すことにより、内部応力は平面方向（横方向）に開放される。仮に、ダイ３０を抜き出す前にすべての上パンチ４１を上昇させてしまうと、外周側に開放できない内部応力は逃げ場を失い、セパレータ１の中央部は凸状に変形が生じる。
【００８６】
図１５は、上パンチ４１がセパレータ１から完全に抜け、容易に取り出しが可能となった状態を示す。上パンチ４１とセパレータ１を確実に離型する方法としては、上パンチ４１側のエアーブローを下パンチ２１側よりもやや長く作動させればよい。
【００８７】
この発明による燃料電池セパレータの成形金型１０によれば、黒鉛含有率が高く、流動性に乏しい粉末材料を用いた圧縮成形によりセパレータを製造するにあたり、セパレータ表面のガス流路溝部領域と囲繞部領域との密度バランスを均一にすることができ、また、離型性を改善し、金型からの製品取り出し時に変形・反り・クラックの発生を抑えて高品質かつ生産性の高いセパレータを得ることができる。
【００８８】
しかも、製品の離型性を改善するために、例えば、金型の抜き勾配を大きくしたり、イジェクトピンを追加したり、離型剤を塗布するなどの方策を講ずる場合に必要な、製品の形状変更や、コストの大幅な上昇を伴わずに、優れた離型性を実現することが可能である。
【００８９】
なお、上記の実施形態では、燃料電池セパレータ１の成形後の優れた離型性を確保するため、成形金型１０のセパレータ１と接するキャビティ側表面のすべてにＤＬＣ膜２２ａ，２５ａ，３０ａ，４２ａ，４５ａを成膜処理したが、この発明はこれに限定するものでない。
【００９０】
すなわち、成形後に製品であるセパレータ１を下パンチ（下金型）２１側に残すことから、少なくとも、形状的に離型しにくい上インナーパンチ４２のキャビティ側表面にＤＬＣ膜４２ａを成膜することが好ましい。加えて、上アウターパンチ４５のキャビティ側表面にもＤＬＣ膜４５ａを成膜することが好ましい。
【００９１】
さらに加えて、形状的に離型しにくい下インナーパンチ２２のキャビティ側表面にＤＬＣ膜２２ａを成膜することも好ましい。
【００９２】
いずれの場合も、成形金型１０のセパレータ１と接するキャビティ側表面のうち、ＤＬＣ成膜処理しない部分については、例えばＴｉＣ膜など適宜の表面処理をすることで、離型性を少しでも改善することが望ましい。
【実施例１】
【００９３】
以下、この発明による成形金型１０を用いて圧縮成形される燃料電池セパレータの製造プロセスについて具体的に説明する。但し、この発明はこれらの実施例に何ら限定されるものではない。
【００９４】
（１）セパレータ１の形状は、縦１５０ｍｍ、横１００ｍｍ、厚さ２ｍｍ（または２．５ｍｍ）、ガス流路溝３は幅１ｍｍ、深さ０．５ｍｍ、ピッチは２ｍｍで１２列、表裏各面の中央に配置される。
【００９５】
（２）粉末材料は灰分０．１５％、平均粒子径Φ３０μｍの球状天然黒鉛（または同様の人造黒鉛）８０ｗｔ％、樹脂系バインダはレゾール型フェノール２０ｗｔ％の混合物を使用した。嵩密度は０．６５ｇ／ｃｍ３である。
【００９６】
（３）圧縮成形装置は上ラム下降型１５０トン油圧プレスを用いた。上インナーパンチ４２はプレスの上側プラテンに直結、その他のダイ３０、上アウターパンチ４５、下アウターパンチ２５、下インナーパンチ２２はダイセット内に設けられた油圧を駆動源とするシリンダによって作動し、作動ストロークはダイセット内に設けられたストロークエンドブロックにより決定される。
【００９７】
また、各金型の作動タイミングは、上ラムストロークにおける位置をリニアゲージで検出し、その電圧信号をトリガとしたシーケンス制御により油圧バルブを切り替え、各作動をコントロールした。
【００９８】
（４）セパレータ１としての性能が得られる密度１．９５ｇ／ｃｍ３を目標として、粉末材料の嵩密度０．６５ｇ／ｃｍ３であるから基準圧縮比は３とした。よって、セパレータ１の囲繞部４領域の材料充填量は２ｍｍ×３より６ｍｍに設定した。流路溝部２領域はセパレータ１の断面積とキャビティ５０の空間断面積との比率が１：３となるように１．８ｍｍを減ずる必要があるので、流路溝部２領域を形成する金型の下インナーパンチ２２は１．８ｍｍ上昇つまり充填量は６ｍｍ−１．８ｍｍより４．２ｍｍに設定した。
【００９９】
（５）金型温度は流動性を向上させるため６０℃に加熱し、前記の油圧プレス装置により１２５トンで１５秒間、圧縮した。
【０１００】
（６）圧縮成形完了後、上アウターパンチ４５、下アウターパンチ２５がセパレータ１を押し出す方向に作動するように油圧バルブを開く。同時に離型用エアーブローを各アウターパンチ４５，２５と各インナーパンチ４２，２２の分割部より噴出する。
【０１０１】
この状態を保持したままプレス上部ラムを１ｍｍ上昇させると、それぞれ０．５ｍｍの作動ストロークを設定している上アウターパンチ４５、下アウターパンチ２５はセパレータ１を挟んだ状態のまま、上インナーパンチ４２、下インナーパンチ２２はセパレータ１の流路溝部２から抜き出される。
【０１０２】
その後直ちにダイ３０を油圧駆動により下降させ、セパレータ１外周部を抜き出す。その後、上部ラムを上昇させることによりセパレータ１の取り出しが完了となる。
【０１０３】
（７）図１６は、上インナーパンチ４２、上アウターパンチ４５にキャビティ３０内圧力センサを設置し、圧縮成形工程中に生じている材料の圧力推移を示したグラフである。囲繞部４領域と流路溝部２領域の圧力状態はほぼ均等となっている。それぞれの領域での密度も囲繞部１．９７ｇ／ｃｍ３、流路溝部１．９５ｇ／ｃｍ３であり均等な品質といえる。
【０１０４】
また、図１７は、セパレータ１の流路溝部２コーナーの拡大図である。金型形状は精度良く転写され、無理のない製品取り出しであることがわかる。
【０１０５】
（８）一方、図１８は、従来技術による圧縮成形した場合の圧力推移を示す。流路溝部領域の圧力上昇は大きいが、囲繞部領域の圧力上昇は約１／２〜１／３と非常にバラツキが大きい。結果、それぞれの領域での密度も囲繞部１．７９ｇ／ｃｍ３、流路溝部１．９８ｇ／ｃｍ３であり囲繞部の密度低下が顕著になっている。
【０１０６】
また、図１９は、セパレータの流路溝部コーナーの拡大図である。セパレータ取り出し時に大きな離型抵抗が発生し、コーナー部は欠損していることがわかる。
【図面の簡単な説明】
【０１０７】
【図１】この発明による燃料電池セパレータの一実施形態を示す（ａ）正面図および（ｂ）背面図である。
【図２】図１のII−II線に沿ってとられた（ａ）断面図および（ｂ）Ａ部の拡大図である。
【図３】この発明による燃料電池セパレータの成形金型の一実施形態を示す縦断面図である。
【図４】イオン化蒸着法を用いて上インナーパンチのキャビティ側表面にＤＬＣ膜を成膜する説明図である。
【図５】上アウターパンチのキャビティ側表面にＤＬＣ膜を成膜する説明図である。
【図６】成形金型のキャビティに粉末材料を充填した状態を示す要部の縦断面図である。
【図７】圧縮成形品であるセパレータの縦断面図を示す。
【図８】この発明による燃料電池セパレータの製造方法において圧縮成形の過程における充填調整前の状態を示す縦断面図である。
【図９】圧縮成形の過程における充填調整後の圧縮直前の状態を示す縦断面図である。
【図１０】圧縮成形の過程における圧縮工程中間の状態を示す縦断面図である。
【図１１】圧縮成形の過程における圧縮完了の状態を示す縦断面図である。
【図１２】成形後の製品取り出しの過程における取り出し直前の状態を示す縦断面図である。
【図１３】成形後の製品取り出しの過程における流路溝部を抜き出す状態を示す縦断面図である。
【図１４】成形後の製品取り出しの過程におけるダイが下降した状態を示す縦断面図である。
【図１５】成形後の製品取り出しの過程における型開き完了の状態を示す縦断面図である。
【図１６】この発明により製造された燃料電池セパレータの品質を示すグラフである。
【図１７】図１６の燃料電池セパレータの状態図である。
【図１８】従来技術により製造された燃料電池セパレータの品質を示すグラフである。
【図１９】図１８の燃料電池セパレータの状態図である。
【図２０】従来の圧縮成形における充填時の断面積と圧縮後の断面積を示した模式図ある。
【符号の説明】
【０１０８】
１  燃料電池セパレータ
２  流路溝部
３  流路溝
４  囲繞部
５  マニホルド
１０  成形金型
２０  固定側ブロック
２１  下パンチ（下金型）
２２  下インナーパンチ（下インナー金型）
２２ａ  ＤＬＣ膜（ダイヤモンドライクカーボン膜）
２３  ストッパブロック
２４  アクチュエータ（作動部材）
２５  下アウターパンチ（下アウター金型）
２５ａ  ＤＬＣ膜（ダイヤモンドライクカーボン膜）
２６  ストッパブロック
２７  アクチュエータ（作動部材）
２８  下パンチエアブロー用ライン
３０  ダイ（枠体）
３０ａ  ＤＬＣ膜（ダイヤモンドライクカーボン膜）
３１  ストッパブロック
３２  アクチュエータ（作動部材）
４０  移動側ブロック
４１  上パンチ（上金型）
４２  上インナーパンチ（上インナー金型）
４２ａ  ＤＬＣ膜（ダイヤモンドライクカーボン膜）
４３  ストッパブロック
４５  上アウターパンチ（上アウター金型）
４５ａ  ＤＬＣ膜（ダイヤモンドライクカーボン膜）
４６  ストッパブロック
４７  アクチュエータ（作動部材）
４８  上パンチエアブロー用ライン
５０  キャビティ
６０  ＤＬＣ成膜装置
６１  フィラメント
６２  フィラメント電源
６３  アノード
６４  アノード電源
６５  リフレクタ
６６  リフレクタ電源
６８  バイアス電源
【図１】
2007042392.tif 000003
【図２】
2007042392.tif 000004
【図３】
2007042392.tif 000005
【図４】
2007042392.tif 000006
【図５】
2007042392.tif 000007
【図６】
2007042392.tif 000008
【図７】
2007042392.tif 000009
【図８】
2007042392.tif 000010
【図９】
2007042392.tif 000011
【図１０】
2007042392.tif 000012
【図１１】
2007042392.tif 000013
【図１２】
2007042392.tif 000014
【図１３】
2007042392.tif 000015
【図１４】
2007042392.tif 000016
【図１５】
2007042392.tif 000017
【図１６】
2007042392.tif 000018
【図１８】
2007042392.tif 000019
【図２０】
2007042392.tif 000020
【図１７】
2007042392.tif 000021
【図１９】
2007042392.tif 000022